(57)【要約】【課題】複数枚の布を重ねて、意匠性を有する生地を容易に製造することが可能な生地の製造方法を提供する。【解決手段】裏地２と、裏地２より収縮率が低い表地３とを重ねて、互いの対向する面同士を接触させた状態で２ヶ所以上の縫合線４で裏地２と表地３とを接合させる。このように接合された裏地２及び表地３に収縮処理を施す。この結果、裏地２が表地３よりも収縮し、裏地２の収縮に対し表地３の収縮が追従できないため縫合線４，４間で表地３が弛むことになり、表地３は、裏地２とは反対側へ膨らみを有するように変形する。このように、表地３が弛むことで、皺が形成されるので、意匠性を有する生地１を容易に製造することができる。【選択図】図１
2014105409.tif 000002
【特許請求の範囲】
【請求項１】
第１の布と、収縮率が前記第１の布の収縮率よりも低い第２の布とを重ねて、前記第１の布及び前記第２の布の互いに対向する面同士を接触させた状態で、２ヶ所以上の位置で前記第１の布と前記第２の布とを接合する接合工程と、
前記接合工程で接合された前記第１の布及び前記第２の布のうち、少なくとも前記第１の布を収縮させる収縮工程とを含む生地の製造方法。
【請求項２】
前記接合工程では、前記第１の布と前記第２の布とを縫合することで接合する請求項１に記載の生地の製造方法。
【請求項３】
前記接合工程では、所定の領域を囲むように前記第１の布と前記第２の布とを線状に接合する請求項１又は２に記載の生地の製造方法。
【請求項４】
前記第１の布の収縮率をａとし、前記第２の布の収縮率をｂとした場合に、５％≦ａ≦５０％であり、且つ、５％≦ａ−ｂである請求項１〜３の何れか一項に記載の生地の製造方法。
【請求項５】
前記第２の布は、防縮加工が施された布である請求項１〜４の何れか一項に記載の生地の製造方法。
【発明の詳細な説明】
【技術分野】
【０００１】
本発明は、複数枚の布が重ねられた生地の製造方法に関する。
【背景技術】
【０００２】
このような分野の技術として、２枚の布の間に中綿を挟んで縫い合わせることで、厚みを持ったキルト生地を製造する方法がある（例えば、特許文献１参照）。また、複数枚の布を用いた生地の製造方法として、略扇状の正面部と、当該正面部の一辺に縫製した略扇状の左背面部と、正面部の他辺に縫製した略扇状の右背面部とからなり、正面部にギャザー部を設けた生地を製造していた（例えば、特許文献２参照）。
【先行技術文献】
【特許文献】
【０００３】
【特許文献１】特開２０１２−１７２２７６号公報
【特許文献２】特開２０１０−１９４２４１号公報
【発明の概要】
【発明が解決しようとする課題】
【０００４】
特許文献１に記載の技術では、２枚の布の間に中綿が存在し、比較的重い生地となるため、軽量化を図りつつ意匠性を有する生地を製造する方法が求められている。また、特許文献２に記載の技術では、ギャザー部を形成するために複数の折れ線を設けて、それぞれの折れ線の上端を一点で留め合わせる必要があり、高度な縫製技術が求められるため、容易に製造する方法が求められている。
【０００５】
本発明は、このような課題を解決するために成されたものであり、複数枚の布を重ねて、意匠性を有する生地を容易に製造することが可能な生地の製造方法を提供することを目的とする。
【課題を解決するための手段】
【０００６】
本発明は、第１の布と、収縮率が第１の布の収縮率よりも低い第２の布とを重ねて、第１の布及び第２の布の互い対向する面同士を接触させた状態で、２ヶ所以上の位置で第１の布と第２の布とを接合する接合工程と、接合工程で接合された第１の布及び第２の布のうち、少なくとも第１の布を収縮させる収縮工程とを含む生地の製造方法を提供する。
【０００７】
このような生地の製造方法によれば、収縮率が高い方の第１の布と、収縮率が低い方の第２の布とが重ねられ、互いの対向する面同士が接触した状態で、２ヶ所以上の位置で接合されるので、接合された位置において、第１の布に対する第２の布の位置を拘束することができる。このように接合された第１の布及び第２の布のうち、少なくとも第１の布を収縮させることで、接合された位置間で、収縮率が低い方の第２の布が第１の布の収縮に追従せず弛むことになり、皺が形成され易くなるので、この皺状の意匠性を有する生地を容易に製造することができる。
【０００８】
接合工程では、第１の布と、第２の布とを縫合することで接合してもよい。これにより複雑な形状の縫合線を容易に実現することができるので、縫合線を境に皺を生じさせて、より複雑な模様を形成することができる。
【０００９】
接合工程では、所定の領域を囲むように第１の布と第２の布とを線状に接合してもよい。これにより、所定の領域を囲むように線状の接合部を形成することができる。線状の接合部の幅は、５ｍｍ以下が好ましい。
【００１０】
収縮工程は、接合された第１の布及び第２の布を熱やスチーム、水中などで弛緩、収縮させる工程である。一般的に言われるリラックス処理も収縮工程とすることができる。これにより、接合された第１の布及び第２の布を熱やスチーム、水中などで弛緩することで、容易に捲縮性を発現させて第１の布を収縮させることができる。
【００１１】
第１の布の収縮率をａとし、第２の布の収縮率をｂとした場合に、５％≦ａ≦５０％であり、且つ、５％≦ａ−ｂであることが好適である。このような第１の布及び第２の布を採用することで、収縮率の差を利用して好適に皺を形成して意匠性を向上させることができる。
【００１２】
第２の布は、防縮加工が施された布であることが好適である。これにより、第２の布の収縮率を低く抑えることができ、第１の布と第２の布との収縮率の差を利用して好適に皺を形成することができる。
【発明の効果】
【００１３】
本発明によれば、複数枚の布を重ねて、意匠性を有する生地を容易に製造することができる。
【図面の簡単な説明】
【００１４】
【図１】本発明の実施形態に係る生地を示す概略断面図である。
【図２】本発明の実施形態に係る生地の製造方法の手順を示すフローチャートである。
【図３】２枚の布が重ねられて縫合された状態を示す概略断面図である。
【図４】本発明の実施形態に係る製造方法により製造された生地の一例を示す図である。
【図５】本発明の実施形態に係る製造方法により製造された生地の一例を示す図である。
【発明を実施するための形態】
【００１５】
以下、本発明の生地の製造方法の実施形態について図面を参照しながら説明する。なお、同一又は相当要素には同一符号を付し、重複する説明は省略する。
【００１６】
まず、本実施形態の生地の製造方法によって製造可能な生地１について説明する。図１に示す生地１は、例えば衣料用の生地として使用可能なものである。生地１は、２枚の布が重ねられて形成されたものであり、裏地２（第１の布）と表地３（第２の布）とを備えている。裏地２及び表地３は、厚み方向に重ねられ、縫合されることで接合されている。裏地２と表地３との接合部には、縫合線（縫い目、線状の接合部）４が形成されている。
【００１７】
表地３は、裏地２と比較して収縮率が小さい布である。裏地２は、収縮率が大きい方の布であり、表地３は収縮率が小さい方の布である。生地１では、表地３が裏地２とは反対側へ膨んでいる。
【００１８】
裏地２は、防縮加工が施されていない布で収縮性を有する布である。素材としては、天然繊維、再生繊維、合成繊維などが挙げられる。天然繊維としては、綿、麻、絹、毛等が挙げられる。再生繊維としては、レーヨン、キュプラ、ポリノジックなどが挙げられる。合成繊維としては、ナイロン、ポリエステル、ポリアクリルニトリル、ポリエチレン、ポリプロピレンなどが挙げられる。
【００１９】
表地３は、防縮加工が施された布である。表地３の素材としては、天然繊維、再生繊維、合成繊維などが挙げられる。天然繊維としては、綿、麻、絹、毛等が挙げられる。再生繊維としては、レーヨン、キュプラ、ポリノジックなどが挙げられる。合成繊維としては、ナイロン、ポリエステル、ポリアクリルニトリル、ポリエチレン、ポリプロピレンなどが挙げられる。防縮加工とは、布が洗濯や熱水処理などで収縮することを防ぐ加工をいう。なお、表地３は、防縮加工が施されていない布でもよい。
【００２０】
裏地２の収縮率ａは、５％以上５０％以下であることが望ましく、表地３の収縮率ｂは、５％以下であることが好ましい。また、裏地２の収縮率ａと表地３の収縮率ｂの差（ａ−ｂ）は５％≦ａ−ｂであることが好ましい。
【００２１】
次に、本実施形態の生地の製造方法について説明する。図２に示すように、本実施形態の生地の製造方法は、縫製処理（ステップＳ１、接合処理）と、収縮処理（ステップＳ２）とを含んでいる。
【００２２】
図３に示すように、裏地２と表地３とを重ねて、互いの対向する面同士を接触させた状態で、裏地２と表地３とを縫い合わせる縫製処理（Ｓ１）を行う。縫合線４が、裏地２と表地３とが縫い合わされた位置であり、縫合線４，４間の位置は、接合されていない状態である。縫合線４は、曲線及び直線を組み合わせて形成されていてもよく、曲線のみ、又は直線のみによって形成されていてもよい。縫合線４は、所定の領域を囲むように形成されていてもよい。互いの対向する面同士を接触するとは、対向する面の一部が接触していればよい。
【００２３】
裏地２と表地３とを接合する接合処理（工程）は、縫製処理に限定されず、融着など、その他の接合方法によって裏地２と表地３とを接合してもよい。
【００２４】
次に、接合された裏地２及び表地３を収縮させる収縮処理（Ｓ２）を行う。以下、「接合された裏地２及び表地３」を、「生地５」と記す（図３参照）。収縮処理では、例えば９０℃の温水に生地５を３０分程度浸漬させるリラックス処理を行なう。リラックス処理での水は、常温の水でもよい。リラックス処理では、生地５の持つ歪を取り除いたり、嵩高性を発現させたりする。収縮処理（工程）として、生地５を加熱する加熱処理でもよく、生地５にスチームを噴霧するスチーム処理でもよい。加熱処理として、生地５に熱風を吹き付けてもよい。スチーム処理として、スチームが噴霧されている雰囲気の中を、生地５を通過させてもよい。なお、収縮処理では、少なくとも裏地２（第１の布）を収縮させればよい。このように、接合された第１の布及び第２の布を熱やスチーム、水中などで弛緩することで、容易に捲縮性を発現させて裏地２を収縮させることができる。
【００２５】
収縮処理の終了後、生地の製造方法の全工程を終了し、生地１を得ることができる。
【００２６】
本実施形態に係る生地の製造方法によれば、裏地２と表地３とが重ねられ、互いの対向する面同士が接触した状態で縫製され、縫合線４において裏地２と表地３とが接合されている。これにより、縫合線４において、裏地２に対する表地３の位置を拘束することができる。このように接合された裏地２及び表地３に収縮処理を施すと、裏地２が表地３よりも収縮し、裏地２の収縮に対し表地３の収縮が追従できないため縫合線４，４間で表地３が弛むことになる（図１参照）。表地３は、裏地２とは反対側へ膨らみを有するように変形する。これにより、表地３が弛むことで、皺が形成されるので、意匠性を有する生地１を容易に製造することができる。本実施形態の生地の製造方法では、裏地２と表地３とを縫い合わせた後に、収縮処理を行うことで、裏地２に捲縮性を発現させることができる。
【００２７】
また、上記実施形態では、縫製処理により裏地２と表地３とが接合されているので、複雑な形状の縫合線４を容易に実現することができる。これにより、例えば縫合線４を境に皺を生じさせて、より複雑な模様の生地１を製造することができる。
【００２８】
裏地２の収縮率ａが、５％≦ａ≦５０％であり、且つ、裏地２の収縮率ａと表地３の収縮率ｂとの差（ａ−ｂ）は５％≦ａ−ｂであると、収縮率ａと収縮率ｂとの差を利用して表地３を撓ませ、好適に皺を形成して意匠性が向上された生地１を製造することができる。また、表地３が、防縮加工が施された布であると、収縮率ｂを低く抑えることができ、好適に皺を形成することができる。
【００２９】
図４は、本実施形態に係る製造方法によって製造された生地を示す図であり、図４（Ａ）では、裏地２を示し、図４（Ｂ）では、表地３を示している。図４に示す生地１では、複数の縫合線４が形成されている。複数の縫合線４は、直線を成すように配置され、互いに交差することで、縫合線４によって囲まれた所定の領域が形成されている。
【００３０】
図４（Ａ）に示す裏地２には、皺は形成されていない。図４（Ｂ）に示す表地３には、縫合線４によって囲まれた領域内に複数の皺６が形成されている。裏地２は、表地３よりも収縮率が大きいので、収縮処理を施すと、裏地２が表地３よりも縮むことになる。これにより、表地３が弛むので、接合位置となる縫合線４に囲まれた領域内に複数の皺６が形成される。その結果、裏地２と表地３との間に綿などを介在させなくても、膨らみを形成することができるので、軽量化を図りつつ、表地３側に皺６を形成して意匠性を有する生地１を製造することができる。また、従前のように一方の布に皺を寄せながら縫い合わせる必要がないので、意匠性を有する生地１を容易に製造することができる。
【００３１】
図５は、本実施形態に係る製造方法によって製造された生地の一例を示す図である。図５では、生地１を表地３側から示している。図５に示す生地１においても、表地３が弛むことで、複数の皺６が形成されている。
【００３２】
以上、本発明をその実施形態に基づき具体的に説明したが、本発明は、上記実施形態に限定されるものではない。上記実施形態では、裏地２が、表地３よりも収縮率が大きい布で形成され、裏地２を収縮させることで、表地３を弛ませているが、表地３よりも収縮率が小さい裏地２を使用して、表地３を収縮させて裏地２を弛ませてもよい。
【００３３】
また、上記実施形態では、縫合線４（接合位置）が直線的に形成されているが、縫合線４は曲線的に形成されていてもよい。また、直線である縫合線４を屈曲させてジグザグに配置してもよい。また、複数の縫合線４が、互いに交差しないように配置されていてもよい。
【００３４】
第１の布と第２の布とは、少なくとも２点で接合され、この接合された２点間で、第１の布を第２の布よりも収縮させてもよい。すなわち、接合部は、点状のものでも良い。
【００３５】
本発明の実施形態に係る生地の製造方法によって製造された生地の用途は、限定されず、衣服に適用してもよく、布団などの寝具に適用してもよい。
【００３６】
本実施形態として２枚の布を用いる場合について述べたが、本発明は、これに限られない。例えば、第１の布１枚と、第２の布２枚との３枚で構成しても良い。この場合、２枚の第２の布の間に第１の布をサンドイッチ状に挟んだ状態で、接合処理及び収縮処理を施して生地を製造するようにしても良い。
【００３７】
第２の布を２枚用いる場合、それぞれ異なる種類の布でも良いし、同一種類の布でも良い。ただし、同一種類の布を用いた方が、意匠性の優れた生地を製造することができる。
【００３８】
２枚の第２の布の間に第１の布をサンドイッチ状に挟んだ状態で製造した生地の用途は、限定されず、リバーシブルの衣服や、裏表に活用できるこたつ布団などに適用しても良い。
【００３９】
［実施例］
次に、本発明を実施例に基づいて説明するが、本発明は下記の実施例によって限定されるものではない。実施例１〜３、比較例１、２に係る生地を作製した。
【００４０】
［実施例１］
（第１の布）
３３ｄｔｅｘ１２ｆのポリエステル仮撚り加工糸からなる平織物を第１の布とした。密度は、経糸７２本／２．５４ｃｍ、緯糸５５本／２．５４ｃｍである。第１の布のみに対するスチーム処理による収縮率は、経糸方向、緯糸方向共に１５％であった。
【００４１】
（第２の布）
経糸、緯糸共に３３ｄｔｅｘであるナイロンからなるタフタに防縮加工を施した布を第２の布とした。密度は、経糸１８０本／２．５４ｃｍ、緯糸１４０本／２．５４ｃｍである。第２の布のみに対するスチーム処理による収縮率は、経糸方向、緯糸方向共に１．０％であった。
【００４２】
（生地の作製）
第１の布と第２の布とを重ね合わせた状態で本縫いミシンを用いて格子状の模様に縫い合わせて、その後にスチーム処理をすることにより、潜在捲縮を発現させた。スチーム処理では、神戸電器社製芯地接着プレス機（型式ＤＰ−Ｖ４８１２Ｄ）を用いて、縫製処理後の布にコテ面が１５０℃の状態で３０秒間スチームを当てた。
【００４３】
（作製結果）
第２の布の収縮率は、第１の布の収縮率より低いので、第２の布は、第１の布ほど収縮しない。すなわち、第２の布は、第１の布の収縮に追従できないので、布としてそのひずみを吸収することができず、厚み方向へゆがみが逃げることになり、この結果、皺のあるキルティング調の意匠性の高い生地を製造することができた。
【００４４】
［比較例１］
（第１の布）
３３ｄｔｅｘ１２ｆのポリエステル仮撚り加工糸からなる平織物を第１の布とした。密度は、経糸７２本／２．５４ｃｍ、緯糸５５本／２．５４ｃｍである。第１の布のみに対するスチーム処理による収縮率は、経糸方向、緯糸方向共に１５％であった。
【００４５】
（第２の布）
３３ｄｔｅｘ１２ｆのポリエステル仮撚り加工糸からなる平織物を第２の布とした。密度は、経糸７２本／２．５４ｃｍ、緯糸５５本／２．５４ｃｍである。第１の布のみに対するスチーム処理による収縮率は、経糸方向、緯糸方向共に１５％であった。
【００４６】
（生地の作製）
第１の布と第２の布とを重ね合わせた状態で本縫いミシンを用いて格子状の模様に縫い合わせて、第１実施例と同様のスチーム処理を行った。
【００４７】
（作製結果）
第１の布、第２の布共に高収縮をしたが同じように収縮したため、単に縮まった生地ができた。
【００４８】
［比較例２］
（第１の布）
経糸、緯糸共に３３ｄｔｅｘであるナイロンからなるタフタに防縮加工を施した布を第１の布とした。密度は、経糸１８０本／２．５４ｃｍ、緯糸１４０本／２．５４ｃｍである。第１の布のみに対するスチーム処理による収縮率は、経糸方向、緯糸方向共に１．０％であった。
【００４９】
（第２の布）
経糸、緯糸共に３３ｄｔｅｘであるナイロンからなるタフタに防縮加工を施した布を第２の布とした。密度は、経糸１８０本／２．５４ｃｍ、緯糸１４０本／２．５４ｃｍである。第１の布のみに対するスチーム処理による収縮率は、経糸方向、緯糸方向共に１．０％であった。
【００５０】
（生地の作製）
第１の布と第２の布とを重ね合わせた状態で本縫いミシンを用いて格子状の模様に縫い合わせて、第１実施例と同様のスチーム処理を行った。
【００５１】
（作製結果）
第１の布、第２の布共にあまり収縮せず、単に２枚縫い合わせた生地ができた。
【００５２】
［実施例２］
（第１の布）
３３ｄｔｅｘ３６ｆのポリエステル仮撚り加工糸からなる平織物を第１の布とした。密度は、経糸８６本／２．５４ｃｍ、緯糸６０本／２．５４ｃｍである。第１の布のみに対するスチーム処理による収縮率は、経糸方向４％、緯糸方向３％であった。
【００５３】
（第２の布）
経糸、緯糸共に３３ｄｔｅｘであるナイロンからなるタフタに防縮加工を施した布を第２の布とした。密度は、経糸１８０本／２．５４ｃｍ、緯糸１４０本／２．５４ｃｍである。第２の布のみに対するスチーム処理による収縮率は、経糸方向、緯糸方向共に１．０％であった。
【００５４】
（生地の作製）
第１の布と第２の布とを重ね合わせた状態で本縫いミシンを用いて格子状の模様に縫い合わせて、第１実施例と同様のスチーム処理を行った。
【００５５】
（作製結果）
第１の布の収縮が小さいため、実施例２で作製した生地の皺は、実施例１で作製した生地の皺ほどではないが、第１の布と第２の布との収縮差により、少し皺のある生地を製造することができた。
【００５６】
［実施例３］
（第１の布）
３３ｄｔｅｘ１２ｆのポリエステル仮撚り加工糸からなる平織物を第１の布とした。密度は、経糸７２本／２．５４ｃｍ、緯糸５５本／２．５４ｃｍである。第１の布のみに対するスチーム処理による収縮率は、経糸方向、緯糸方向共に１５％であった。
【００５７】
（第２の布）
経糸、緯糸共に３３ｄｔｅｘであるナイロンからなるタフタに防縮加工を施した布を第２の布とした。密度は、経糸１８０本／２．５４ｃｍ、緯糸１４０本／２．５４ｃｍである。第２の布のみに対するスチーム処理による収縮率は、経糸方向、緯糸方向共に１．０％であった。なお、第２の布を２枚用いた。
【００５８】
（生地の作製）
２枚の第２の布の間に第１の布を挟んだ状態で本縫いミシンを用いて格子状の模様に縫い合わせて、第１実施例と同様のスチーム処理を行った。
【００５９】
（作製結果）
第２の布の収縮率は、第１の布の収縮率より低いので、第２の布は、第１の布ほど収縮しない。すなわち、第２の布は、第１の布の収縮に追従できないので、布としてそのひずみを吸収することができず、厚み方向へゆがみが逃げることになり、この結果、皺のあるキルティング調の意匠性の高い生地を製造することができた。
【００６０】
［実施例４］
（第１の布）
３３ｄｔｅｘ１２ｆのポリエステル仮撚り加工糸からなる平織物を第１の布とした。密度は、経糸７２本／２．５４ｃｍ、緯糸５５本／２．５４ｃｍである。第１の布のみに対するスチーム処理による収縮率は、経糸方向、緯糸方向共に１５％であった。
【００６１】
（第２の布）
経糸、緯糸共に糸の番手が８０番手である綿１００％のジョーゼットからなり、防縮加工を施した布を第２の布とした。密度は、経糸１１１本／２．５４ｃｍ、緯糸９１本／２．５４ｃｍである。第２の布のみに対するスチーム処理による収縮率は、経糸方向、緯糸方向共に１．５％であった。
【００６２】
（生地の作製）
第１の布と第２の布とを重ね合わせた状態で、本縫いミシンを用いて緯糸に沿わせるような形で波状に縫製して、第１実施例と同様のスチーム処理を行った。
【００６３】
（作製結果）
主に経糸の収縮が大きく進行したため、畝状の皺を有する意匠性の高い生地が得られた。
【符号の説明】
【００６４】
１…生地、２…裏地（第１の布）、３…表地（第２の布）、４…縫合線、５…生地（リラックス工程前）、６…皺。
【図１】
2014105409.tif 000003
【図２】
2014105409.tif 000004
【図３】
2014105409.tif 000005
【図４】
2014105409.tif 000006
【図５】
2014105409.tif 000007